(57)【要約】  次の要件（１）〜（４）を満たすインクジェット記録装置を提供する。  （１）インク吐出手段を有する。  （２）前記インク吐出手段のインクジェットヘッドのノズル径が１７μｍ以上１９μｍ以下である。  （３）前記インクジェットヘッドのノズル板表面に撥インク層を有する。  （４）前記インクとして、水溶性染料を含有し、２５℃における粘度が５ｍＰａ・ｓ以上１２ｍＰａ・ｓ以下の水性染料インクを用いる。【特許請求の範囲】
【請求項１】
次の要件（１）〜（４）を満たすことを特徴とするインクジェット記録装置。
（１）インク吐出手段を有する。
（２）前記インク吐出手段のインクジェットヘッドのノズル径が１７μｍ以上１９μｍ以下である。
（３）前記インクジェットヘッドのノズル板表面に撥インク層を有する。
（４）前記インクとして、水溶性染料を含有し、２５℃における粘度が５ｍＰａ・ｓ以上１２ｍＰａ・ｓ以下の水性染料インクを用いる。
【請求項２】
前記撥インク層が、シリコーン系撥水材料を有する請求項１に記載のインクジェット記録装置。
【請求項３】
前記ノズル板は、ノズルの径が液室内のインクが流入するインク流入側から当該流入したインクを吐出させるインク吐出側へと小さくなると共に、前記ノズルの断面形状が、曲線状に形成されている請求項１から２のいずれかに記載のインクジェット記録装置。
【請求項４】
前記インクの２５℃における静的表面張力が３０ｍＮ／ｍ以上４５ｍＮ／ｍ以下である請求項１から３のいずれかに記載のインクジェット記録装置。
【請求項５】
前記インクが有機溶剤を含有し、前記インク中の前記有機溶剤の含有量が、インク全量の３０質量％以上６０質量％以下である請求項１から４のいずれかに記載のインクジェット記録装置。
【請求項６】
前記有機溶剤が、温度２３℃、相対湿度８０％環境下での平衡水分量が３０質量％以上の多価アルコールである請求項５に記載のインクジェット記録装置。
【請求項７】
前記インクとして、ブラック、シアン、マゼンタ、及びイエローの４色のインクを用いる請求項１から６のいずれかに記載のインクジェット記録装置。
【請求項８】
次の要件（１）〜（４）を満たすことを特徴とするインクジェット記録方法。
（１）インクを吐出させて画像を記録するインク吐出工程を有する。
（２）前記インク吐出工程で用いるインクジェットヘッドのノズル径が１７μｍ以上１９μｍ以下である。
（３）前記インクジェットヘッドのノズル板表面に撥インク層を有する。
（４）前記インクとして、水溶性染料を含有し、２５℃における粘度が５ｍＰａ・ｓ以上１２ｍＰａ・ｓ以下の水性染料インクを用いる。
【請求項９】
前記撥インク層が、シリコーン系撥水材料を有する請求項８に記載のインクジェット記録方法。
【請求項１０】
前記ノズル板は、ノズルの径が液室内のインクが流入するインク流入側から当該流入したインクを吐出させるインク吐出側へと小さくなると共に、前記ノズルの断面形状が、曲線状に形成されている請求項８から９のいずれかに記載のインクジェット記録方法。
【請求項１１】
前記インクの２５℃における静的表面張力が３０ｍＮ／ｍ以上４５ｍＮ／ｍ以下である請求項８から１０のいずれかに記載のインクジェット記録方法。
【請求項１２】
前記インクが有機溶剤を含有し、前記インク中の前記有機溶剤の含有量が、インク全量の３０質量％以上６０質量％以下である請求項８から１１のいずれかに記載のインクジェット記録方法。
【請求項１３】
前記有機溶剤が、温度２３℃、相対湿度８０％環境下での平衡水分量が３０質量％以上の多価アルコールである請求項１２に記載のインクジェット記録方法。
【請求項１４】
前記インクが、ブラック、シアン、マゼンタ、及びイエローの４色のインクで構成される請求項８から１３のいずれかに記載のインクジェット記録方法。
【発明の詳細な説明】
【技術分野】
【０００１】
本発明は、インクジェット記録装置、及びインクジェット記録方法に関する。
【背景技術】
【０００２】
インクジェット記録方法は、インク液滴を吐出させ記録用メディアに付着させて記録する方法である。この方法は、記録プロセスが単純なことから低コストで多色化が可能であり、非接触印字であるため、重ね印字が可能で印字品位を上げ易く、騒音無しで高速記録ができるので、家庭用プリンタから商業用プリンタまで幅広く利用されている。【０００３】
インクジェット記録方法による画質は、文字画像から写真画像までを満たすので、近年ではデジタルカメラやスキャナーの普及により、銀塩写真の代りに写真を出力する方法として広く用いられている。これに伴って、ユーザーは、コンピュータディスプレイ上の画像と印字出力画像を比較するためディスプレイ上に近い発色を求めており、銀塩写真を凌駕する画像品質が求められている。
インクジェット記録による写真画質としては、特に高解像度や階調性とともに、粒状感の発生を抑制することが求められており、同一色相で染料濃度が異なる２種類のインクを用いて階調表現を行う方法が提案されている（例えば、特許文献１〜３参照）。【０００４】
また、高画質化のためにインク液滴を微小化することも検討されており、例えば、特許文献４には、インク供給孔を３０μｍ以下の直径とする発明が開示されている。
更に、特許文献５には、ノズルのインク吐出口の径を１２μｍ以上２２μｍ以下にする発明が開示されている。
【先行技術文献】
【特許文献】
【０００５】
【特許文献１】特開昭６４−１５４５号公報
【特許文献２】特許第１８３９４７２号公報
【特許文献３】特許第２８５９２９６号公報
【特許文献４】特開２０００−１４１６５５号公報
【特許文献５】特開２００４−９０２３３号公報
【発明の概要】
【発明が解決しようとする課題】
【０００６】
本発明は、小滴を安定に吐出することができ、染料の濃度を変えた、同一色で染料濃度が異なる複数のインク（濃淡インク）を用いることなく粒状感のない高解像度の記録を行うことが可能なインクジェット記録装置の提供を目的とする。
なお、ここでいう「粒状感のない」とは、ドットとして視認されないような滑らかな画質であることを意味する。
【課題を解決するための手段】
【０００７】
前記課題を解決するための手段としての本発明のインクジェット記録装置は、次の要件（１）〜（４）を満たす。
（１）インク吐出手段を有する。
（２）前記インク吐出手段のインクジェットヘッドのノズル径が１７μｍ以上１９μｍ以下である。
（３）前記インクジェットヘッドのノズル板表面に撥インク層を有する。
（４）前記インクとして、水溶性染料を含有し、２５℃における粘度が５ｍＰａ・ｓ以上１２ｍＰａ・ｓ以下の水性染料インクを用いる。
【発明の効果】
【０００８】
本発明によると、小滴を安定に吐出することができ、濃淡インクを用いることなく粒状感のない高解像度の記録を行うことが可能なインクジェット記録装置を提供することができる。
【図面の簡単な説明】
【０００９】
【図１】図１は、本発明のインクジェット記録装置の一例を示す斜視説明図である。
【図２】図２は、本発明のインクジェット記録装置の全体構成の一例を示す概略図である。
【図３】図３は、本発明のインクジェットヘッドの一例を示す概略拡大図である。
【図４】図４は、本発明のインクジェットヘッドの一例を示す要素拡大図である。
【図５】図５は、本発明のインクジェットヘッドの一例のチャンネル間方向の要部拡大断面図である。
【図６】図６は、本発明のインクジェットヘットのノズル板に設けられたノズル孔の断面図である。
【図７】図７は、本発明で用いられるインクカートリッジの一例を示す概略図である。
【図８】図８は、図７のインクカートリッジのケースも含めた概略図である。
【発明を実施するための形態】
【００１０】
（インクジェット記録装置及びインクジェット記録方法）
本発明のインクジェット記録装置は、次の要件（１）〜（４）を満たす。
（１）インク吐出手段を有する。
（２）前記インク吐出手段のインクジェットヘッドのノズル径が１７μｍ以上１９μｍ以下である。
（３）前記インクジェットヘッドのノズル板表面に撥インク層を有する。
（４）前記インクとして、水溶性染料を含有し、２５℃における粘度が５ｍＰａ・ｓ以上１２ｍＰａ・ｓ以下の水性染料インクを用いる。
【００１１】
本発明のインクジェット記録方法は、次の要件（１）〜（４）を満たす。
（１）インクを吐出させて画像を記録するインク吐出工程を有する。
（２）前記インク吐出工程で用いるインクジェットヘッドのノズル径が１７μｍ以上１９μｍ以下である。
（３）前記インクジェットヘッドのノズル板表面に撥インク層を有する。
（４）前記インクとして、水溶性染料を含有し、２５℃における粘度が５ｍＰａ・ｓ以上１２ｍＰａ・ｓ以下の水性染料インクを用いる。
【００１２】
特開２０００−１４１６５５号公報（特許文献４）には、インク供給孔を３０μｍ以下の直径とする発明が開示されているが、その段落［００２２］などの記載からみて、インク供給孔を２０μｍ以下にすることは意図しておらず、インクとの適正化が何ら図られていない。
また、特開２００４−９０２３３号公報（特許文献５）では、ノズル径を１２μｍ以上２２μｍ以下にする発明が開示されているが、実施例のノズル径は２０μｍであって本発明とは異なる。また、使用するインクは「実質的に揮発性成分を含まないインク、即ち水又は沸点１５０℃以下の有機溶剤の含有量が１％未満のインク（特開２００４−９０２３３号公報の段落［００５６］）」であって、本発明で用いる水性染料インクとは異なる。更に、その課題は「ノズル欠によって濃度ムラや文字品質が低下することなく、小液滴量でインクを吐出することにより高画質化を図ること（特開２００４−９０２３３号公報の段落［０００６］）」であって、本発明の粒状感のない記録を行うこととは異なる。
【００１３】
本発明のインクジェット記録方法は、本発明のインクジェット記録装置により好適に実施することができ、前記インク吐出工程は前記インク吐出手段により好適に行うことができる。また、前記その他の工程は、前記その他の手段により好適に行うことができる。
【００１４】
＜インク吐出手段（飛翔手段）及びインク吐出工程（飛翔工程）＞
前記インク吐出手段は、インクを吐出させて画像を形成する手段である。
前記インク吐出工程は、インクを吐出させて画像を形成する工程である。
前記インク吐出手段としては、インクジェットヘッドを用いることが好ましい。
【００１５】
＜＜インクジェットヘッド＞＞
前記インクジェットヘッドは、ノズル板を有し、更に必要に応じてその他の部材を有する。
【００１６】
−ノズル板−
前記ノズル板は、ノズル基板と、前記ノズル基板上に前記撥インク層とを有する。
前記ノズル基板は、ノズル孔が設けられており、その形状、大きさ、材質、構造などについては、特に制限はなく、目的に応じて適宜選択することができる。
前記ノズル基板は、前記ノズル孔からインクが吐出されるインク吐出側の面と、前記インク吐出側の面とは反対側に位置する液室接合面とを有する。
前記撥インク層は、前記ノズル基板のインク吐出側の面に形成されている。
【００１７】
前記ノズル基板の平面形状としては、特に制限はなく、目的に応じて適宜選択することができ、例えば、長方形、正方形、菱形、円形、楕円形などが挙げられる。また、前記ノズル基板の断面形状としては、例えば、平板状、プレート状などが挙げられる。
前記ノズル基板の大きさとしては、特に制限はなく、前記ノズル板の大きさに応じて適宜選択することができる。
【００１８】
前記ノズル基板の材質としては、特に制限はなく、目的に応じて適宜選択することができ、例えば、ステンレス鋼、ニッケル、Ａｌ、Ｂｉ、Ｃｒ、ＩｎＳｎ、ＩＴＯ、Ｎｂ、Ｎｂ２Ｏ５、ＮｉＣｒ、Ｓｉ、ＳｉＯ２、Ｓｎ、Ｔａ２Ｏ５、Ｔｉ、Ｗ、ＺＡＯ（ＺｎＯ＋Ａｌ２Ｏ３）、Ｚｎなどが挙げられる。これらは、１種単独で使用してもよく、２種以上を併用してもよい。これらの中でも、防錆性の点から、ステンレス鋼が好ましい。
【００１９】
前記ノズル孔としては、その数、配列、間隔、開口形状、開口の大きさ、開口の断面形状などについては、特に制限はなく、目的に応じて適宜選択することができる。
前記ノズル孔の配列としては、特に制限はなく、目的に応じて適宜選択することができ、例えば、複数の前記ノズル孔が、前記ノズル基板の長さ方向に沿って等間隔に並んで配列されている態様などが挙げられる。
前記ノズル孔の配列は、吐出するインクの種類に応じて適宜選択することができるが、１列〜複数列が好ましく、１列〜４列がより好ましい。
前記１列当たりの前記ノズル孔の数としては、特に制限はなく、目的に応じて適宜選択されるが、１０個〜１０，０００個が好ましく、５０個〜５００個がより好ましい。
隣接する前記ノズル孔の中心間の最短距離である間隔（ピッチ）Ｐとしては、特に制限はなく、目的に応じて適宜選択することができるが、例えば、１００ｄｐｉ〜１，２００ｄｐｉの範囲が好ましい。
前記ノズル孔の開口形状としては、特に制限はなく、目的に応じて適宜選択することができ、例えば、円形、楕円形、四角形などが挙げられる。これらの中でも、インク液滴を吐出する点から、円形が好ましい。
前記ノズル径は１７μｍ以上１９μｍ以下である。前記ノズル径が１７μｍ以上１９μｍ以下であると、吐出安定性が向上し、本発明の課題である粒状感のない高解像度の記録を行うことができる。
前記ノズル板は、ノズルの径が液室内のインクが流入するインク流入側から当該流入したインクを吐出させるインク吐出側へと小さくなると共に、前記ノズルの断面形状が、曲線状に形成されており、滑らかな曲線状（ラウンド形状）であることが、インクの小滴を安定に吐出できる点から好ましい。
【００２０】
−撥インク層−
前記撥インク層は、前記ノズル基板におけるインク吐出側の面上に形成されており、その形状、構造、材料、厚みなどについては、特に制限はなく、目的に応じて適宜選択することができる。
前記撥インク層の材料は、インクをはじく材料であれば特に限定されないが、例えば、シリコーン系撥水材料やフッ素系撥水材料などが挙げられる。これらの中でも、シリコーン系撥水材料が好ましい。
前記シリコーン系撥水材料としては、例えば、室温硬化型の液状シリコーン樹脂又はエラストマー、紫外線硬化型の液状シリコーン樹脂又はエラストマーなどが挙げられる。
前記フッ素系撥水材料としては、例えば、加熱硬化型の液状シリコーン樹脂又はエラストマーなどが挙げられる。
これらの材料をノズル板のノズル基板表面に塗布し、室温で大気中に放置して、それぞれ重合硬化、紫外線硬化又は加熱硬化させることにより、撥インク層を形成することができる。
前記シリコーン樹脂の粘度は、１,０００ｍＰａ・ｓ以下が好ましい。
前記シリコーン樹脂は、ＳｉとＯからなるシロキサン結合を基本骨格とする樹脂で、オイル、レジン、エラストマー等の種々の形態で市販されており、本発明で重要な撥インク性以外に耐熱性、離型性、消泡性、粘着性等の種々の特性を有する。
前記シリコーン樹脂の市販品としては、例えば、常温硬化型シリコーンレジンＳＲ２４１１（東レ・ダウコーニング株式会社製）などが挙げられる。
【００２１】
また、フッ素系界面活性剤を含有するインクに対しても十分な撥インク性を保持するためには、撥インク層はシリコーン樹脂及び／又はフッ素樹脂を含む構造体で構成することが好ましい。
前記シリコーン樹脂及び／又はフッ素樹脂を含む構造体とは、シリコーン樹脂単独、フッ素樹脂単独、又は他の樹脂、あるいは金属等の構成成分との混合により構成されたものであり、例えば、シリコーン樹脂微粒子がフッ素樹脂中に分散されたもの、シリコーン樹脂とポリプロピレンの混練物、シリコーン樹脂やフッ素樹脂とＮｉの共析めっき等が挙げられる。シリコーン樹脂の溶出を抑えるには、シリコーン樹脂と他の構成成分との混合体がより効果的である。
【００２２】
前記撥インク層をノズル板表面上に形成する方法としては、前述した塗布後に硬化させる方法、Ｎｉ共析めっきの他に、フッ素樹脂の電着塗装法や真空蒸着法、シリコーンオイルをプラズマ重合させる方法などもある。
電着塗装法以外の方法で撥インク層を形成する際には、ノズル孔及びノズル板裏面をフォトレジスト、水溶性樹脂等でマスキングし、撥インク層を形成した後、レジストを剥離除去すれば、ノズル板表面のみに撥インク層を形成することができる。しかし、アルカリ性の強い剥離液を使用すると撥インク層へダメージを与えるので注意が必要である。
前記撥インク層の平均厚みは、０．１μｍ以上５．０μｍ以下が好ましく、０．１μｍ以上１．０μｍ以下がより好ましい。前記平均厚みが、０．１μｍ以上であれば、ワイピングに対する耐久性が悪化したり、長期間使用時に撥インク性が低下したりすることはない。また、前記厚みが５．０μｍを超えると、必要以上の厚みとなり、製造コストが高くなるだけである。
前記撥インク層の表面粗さ（Ｒａ）は、０．２μｍ以下が好ましい。前記表面粗さを０．２μｍ以下にすると、ワイピング時の拭き残しを低減することができる。
【００２３】
−その他の部材−
前記その他の部材としては、特に制限はなく、目的に応じて適宜選択することができ、例えば、加圧室、刺激発生手段などが挙げられる。
【００２４】
−−加圧室−−
前記加圧室は、前記ノズルプレートに設けられた複数の前記ノズル孔に個別に対応して配置され、前記ノズル孔と連通する複数の個別流路であり、インク流路、加圧液室、圧力室、吐出室、液室などと称することもある。
【００２５】
−−刺激発生手段−−
前記刺激発生手段は、インクに印加する刺激を発生する手段である。
前記刺激発生手段における刺激としては、特に制限はなく、目的に応じて適宜選択することができ、例えば、熱（温度）、圧力、振動、光などが挙げられる。これらは、１種単独で使用してもよいし、２種以上を併用してもよい。これらの中でも、熱、圧力が好適に挙げられる。
前記刺激発生手段としては、例えば、加熱装置、加圧装置、圧電素子、振動発生装置、超音波発振器、ライトなどが挙げられる。前記刺激発生手段としては、具体的には、圧電素子等の圧電アクチュエータ、発熱抵抗体等の電気熱変換素子を用いてインクの膜沸騰による相変化を利用するサーマルアクチュエータ、温度変化による金属相変化を用いる形状記憶合金アクチュエータ、静電力を用いる静電アクチュエータなどが挙げられる。
【００２６】
前記刺激が「熱」の場合、前記インク吐出ヘッド内のインクに対し、記録信号に対応した熱エネルギーを、例えば、サーマルヘッド等を用いて付与する。前記熱エネルギーにより前記インクに気泡を発生させ、前記気泡の圧力により、前記ノズルプレートの前記ノズル孔から前記インクを液滴として吐出させる方法などが挙げられる。
前記刺激が「圧力」の場合、例えば、前記インク吐出ヘッド内のインク流路内にある前記圧力室と呼ばれる位置に接着された前記圧電素子に電圧を印加することにより、前記圧電素子が撓む。それにより、前記圧力室の容積が収縮して、前記インク吐出ヘッドの前記ノズル孔から前記インクを液滴として吐出させる方法などが挙げられる。
これらの中でも、ピエゾ素子に電圧を印加してインクを吐出させるピエゾ方式が好ましい。
前記吐出させるインクの液滴の大きさは、写真画質を達成するために１〜７ｐＬが好ましく、粒状感のない画質を達成するためには、可能な限り１ｐＬに近づける必要がある。また、吐出噴射の速さは５〜２０ｍ／ｓが好ましく、吐出噴射の駆動周波数は１ｋＨｚ以上が好ましく、解像度は３００ｄｐｉ以上が好ましい。
【００２７】
＜その他の工程及びその他の手段＞
前記その他の手段としては、例えば、加熱手段、制御手段などが挙げられる。
前記その他の工程としては、例えば、加熱工程、制御工程などが挙げられる。
前記制御手段は、前記各手段の動きを制御できれば特に制限はなく、目的に応じて適宜選択することができ、例えば、シークエンサー、コンピュータ等の機器が挙げられる。
【００２８】
本発明のインクジェット記録装置及びインクジェット記録方法は、インクジェット記録方式による各種記録に適用することができ、例えば、インクジェット記録用プリンタ、ファクシミリ装置、複写装置、プリンタ／ファックス／コピア複合機などに特に好適に用いることができる。
【００２９】
ここで、本発明のインクジェット記録装置の一例について、図面を参照しながら説明する。
図１に示すインクジェット記録装置は、装置本体１０１と、装置本体１０１に装着した用紙を装填するための給紙トレイ１０２と装置本体１０１に装着され画像が記録（形成）された用紙をストックするための排紙トレイ１０３とを備えている。装置本体１０１の上カバー１１１の上面は略平坦な面であり、装置本体１０１の前カバーの前面１１２が上面に対して斜め後方に傾斜し、この傾斜した前面１１２の下方側に、前方（手前側）に突き出した排紙トレイ１０３及び給紙トレイ１０２を備えている。更に、前面１１２の端部側には、前面１１２から前方側に突き出し、上カバー１１１よりも低くなった箇所にインクカートリッジ装填部１０４を有し、インクカートリッジ装填部１０４の上面に操作キーや表示器などの操作部１０５を配置している。インクカートリッジ装填部１０４にはインクカートリッジの脱着を行うための開閉可能な前カバー１１５を有している。
【００３０】
装置本体１０１内では、図２、図３に示すように、図示しない左右の側板に横架したガイド部材であるガイドロッド１３１とステー１３２とでキャリッジ１３３を主走査方向に摺動自在に保持し、図示しない主走査モーターによって図３のキャリッジ走査方向に移動走査する。キャリッジ１３３にはイエロー、シアン、マゼンタ、ブラックの各色のインク滴を吐出する４個のインクジェットヘッドからなる記録ヘッド１３４の複数のインク吐出口を主走査方向と交差する方向に配列し、インク滴吐出方向を下方に向けて装着している。記録ヘッド１３４を構成するヘッドとしては、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータなどを、インクを吐出するためのエネルギー発生手段として備えたものなどが使用できる。
また、キャリッジ１３３には、記録ヘッド１３４に各色のインクを供給するための各色のサブタンク１３５を搭載している。このサブタンク１３５に、インク供給チューブ（不図示）を介して、インクカートリッジ装填部１０４に装填されたインクカートリッジからインクが補充供給される。
【００３１】
一方、給紙トレイ１０２の用紙積載部（圧板）１４１上に積載した用紙１４２を給紙するための給紙部として、用紙積載部（圧板）１４１から用紙１４２を１枚ずつ分離給送する半月コロ（給紙コロ）１４３、及び給紙コロ１４３に対向し摩擦係数の大きな材質からなる分離パッド１４４を備え、分離パッド１４４は給紙コロ１４３側に付勢されている。
そして、この給紙部から給紙された用紙１４２を記録ヘッド１３４の下方側で搬送するための搬送部として、用紙１４２を静電吸着して搬送するための搬送ベルト１５１と、給紙部からガイド１４５を介して送られる用紙１４２を搬送ベルト１５１との間で挟んで搬送するためのカウンターローラ１５２と、略鉛直上方に送られる用紙１４２を略９０°方向転換させて搬送ベルト１５１上に倣わせるための搬送ガイド１５３と、押さえ部材１５４で搬送ベルト１５１側に付勢された先端加圧コロ１５５とを備えている。また搬送ベルト１５１表面を帯電させるための帯電手段である帯電ローラ１５６を備えている。
【００３２】
ここで、搬送ベルト１５１は、無端状ベルトであり、搬送ローラ１５７とテンションローラ１５８との間に掛け渡されて、ベルト搬送方向に周回するように構成されている。この搬送ベルト１５１は、例えば，抵抗制御を行っていない純粋な厚み４０μｍ程度の樹脂材、例えば、ＥＴＦＥピュア材で形成した用紙吸着面となる表層と、この表層と同材質でカーボンによる抵抗制御を行った裏層（中抵抗層、アース層）とを有している。また、搬送ベルト１５１の裏側には、記録ヘッド１３４による印写領域に対応してガイド部材１６１を配置している。更に、記録ヘッド１３４で記録された用紙１４２を排紙するための排紙部として、搬送ベルト１５１から用紙１４２を分離するための分離爪１７１と、排紙ローラ１７２及び排紙コロ１７３とを備え、排紙ローラ１７２の下方に排紙トレイ１０３を備えている。
【００３３】
ここで、図４は本発明で用いられるインクジェットヘッドの一例の要素拡大図、図５はインクジェットヘッドの一例のチャンネル間方向の要部拡大断面図である。
前記インクジェットヘッドは、図示を省略しているインク供給口（図５の表面方向から奥方向（紙の裏面方向）に向かってインクを供給する）と共通液室１２となる彫り込みを形成したフレーム１０と、流体抵抗部２１、加圧液室２２となる彫り込みとノズル４１に連通する連通口２３を形成した流路板２０と、ノズル４１を形成するノズル板３０と、凸部６１、ダイヤフラム部６２及びインク流入口６３を有する振動板６０と、振動板６０に接着層７０を介して接合された積層圧電素子５０と、該積層圧電素子５０を固定しているベース４０を備えている。ベース４０はチタン酸バリウム系セラミックからなり、積層圧電素子５０を２列配置して接合している。
積層圧電素子５０は、厚み１０μｍ〜５０μｍ／１層のチタン酸ジルコン酸鉛（ＰＺＴ）の圧電層５１と、厚み数μｍ／１層の銀・パラジウム（ＡｇＰｄ）からなる内部電極層５２とを交互に積層している。内部電極層５２は両端で外部電極５３に接続する。積層圧電素子５０はハーフカットのダイシング加工により櫛歯上に分割され、１つ毎に駆動部５６と支持部５７（非駆動部）として使用する（図５参照）。
【００３４】
２つの外部電極５３のうち一方〔図の表面方向又は奥方向（紙の裏面方向）で内部電極層５２の一端に連なる〕の外側端はハーフカットのダイシング加工で分割されるように、切り欠き等の加工により長さを制限しており、これらは複数の個別電極５４となる。他方はダイシングでは分割されずに導通しており、共通電極５５となる。
駆動部５６の個別電極５４にはＦＰＣ８０が半田接合されている。また、共通電極５５は積層圧電素子５０の端部に電極層を設けて回し込んでＦＰＣ８０のＧｎｄ電極に接合している。ＦＰＣ８０には図示しないドライバＩＣが実装されており、これにより駆動部５６への駆動電圧印加を制御している。
振動板６０は、薄膜のダイヤフラム部６２と、このダイヤフラム部６２の中央部に形成した駆動部５６となる積層圧電素子５０と接合する島状凸部（アイランド部）６１と、図示を省略している支持部に接合する梁を含む厚膜部と、インク流入口６３となる開口を電鋳工法によるＮｉメッキ膜を２層重ねて形成している。ダイヤフラム部の厚みは３μｍ、幅は３５μｍ（片側）である。
この振動板６０の島状凸部６１と積層圧電素子５０の駆動部５６、振動板６０とフレーム１０の結合は、ギャップ材を含んだ接着層７０をパターニングして接着している。
【００３５】
流路板２０はシリコン単結晶基板を用いて、流体抵抗部２１、加圧液室２２となる彫り込み、及びノズル４１に対する位置に連通口２３となる貫通口がエッチング工法でパターニングされている。エッチングで残された部分が加圧液室２２の隔壁２４となる。また、このヘッドではエッチング幅を狭くする部分を設けて流体抵抗部２１としている。
ノズル板３０は金属材料（例えば、電鋳工法によるＮｉメッキ膜等）で形成したもので、インク滴を吐出させるための微細な吐出口であるノズル４１を多数形成している。ノズル４１の内部形状（内側形状）は、ホーン形状、略円柱形状、略円錘台形状などにする。
ノズル４１の径はインク滴出口側の直径で１７μｍ以上１９μｍ以下である。この範囲を外れると、吐出安定性が低下し、本発明の課題である粒状感のない高解像度の記録を行うことができなくなる。また、各列のノズルピッチは１５０ｄｐｉとする。
【００３６】
このノズル板３０のインク吐出面（ノズル表面側）には撥インク層７１を設ける。
撥インク層７１の材料は、インクをはじく材料であれば特に限定されないが、例えば、シリコーン系撥水材料やフッ素系撥水材料が挙げられる。
前記シリコーン系撥水材料の例としては、室温硬化型の液状シリコーン樹脂又はエラストマー、紫外線硬化型の液状シリコーン樹脂又はエラストマーが挙げられ、前記フッ素系撥水材料の例としては、加熱硬化型の液状シリコーン樹脂又はエラストマーが挙げられる。これらの材料をノズル板の基材表面に塗布し、室温で大気中に放置して、それぞれ重合硬化、紫外線硬化又は加熱硬化させれば、撥インク層７１を形成できる。
前記シリコーン樹脂の粘度は１,０００ｍＰａ・ｓ以下が好ましい。
前記シリコーン樹脂は、ＳｉとＯからなるシロキサン結合を基本骨格とする樹脂で、オイル、レジン、エラストマー等の種々の形態で市販されており、本発明で重要な撥インク性以外に耐熱性、離型性、消泡性、粘着性等の種々の特性を有する。
シリコーン樹脂の市販品としては、例えば、常温硬化型シリコーンレジンＳＲ２４１１（東レ・ダウコーニング株式会社製）が挙げられる。
【００３７】
また、フッ素系界面活性剤を含有するインクに対しても十分な撥インク性を保持するためには、撥インク層７１はシリコーン樹脂及び／又はフッ素樹脂を含む構造体で構成することが好ましい。シリコーン樹脂及び／又はフッ素樹脂を含む構造体とは、シリコーン樹脂単独、フッ素樹脂単独、又は他の樹脂、金属等の構成成分との混合により構成されたものであり、例えば、シリコーン樹脂微粒子がフッ素樹脂中に分散されたもの、シリコーン樹脂とポリプロピレンの混練物、シリコーン樹脂やフッ素樹脂とＮｉの共析めっき等が挙げられる。シリコーン樹脂の溶出を抑えるには、シリコーン樹脂と他の構成成分との混合体がより効果的である。
【００３８】
撥インク層７１をノズル板表面上に形成する方法としては、前述した塗布後に硬化させる方法、Ｎｉ共析めっきの他に、フッ素樹脂の電着塗装法や真空蒸着法、シリコーンオイルをプラズマ重合させる方法などもある。
電着塗装法以外の方法で撥インク層７１を形成する際には、ノズル孔及びノズル板裏面をフォトレジスト、水溶性樹脂等でマスキングし、撥インク層を形成した後、レジストを剥離除去すれば、ノズル板表面のみに撥インク層を形成することができる。しかし、アルカリ性の強い剥離液を使用すると撥インク層へダメージを与えるので注意が必要である。
撥インク層７１の平均厚みは、０．１μｍ以上５．０μｍ以下が好ましく、０．１μｍ以上１．０μｍ以下がより好ましい。前記平均厚みが０．１μｍ以上であれば、ワイピングに対する耐久性が悪化したり、長期間使用時に撥インク性が低下したりすることはない。また、厚みが５．０μｍを超えると、必要以上の厚みとなり、製造コストが高くなるだけである。
撥インク層７１の表面粗さ（Ｒａ）は、０．２μｍ以下が好ましい。前記表面粗さを０．２μｍ以下にすると、ワイピング時の拭き残しを低減することができる。
【００３９】
このように構成したインクジェットヘッドは、記録信号に応じて駆動部５６に駆動波形（１０Ｖ〜５０Ｖのパルス電圧）を印加することによって、駆動部５６に積層方向の変位が生起し、振動板６０を介して加圧液室２２が加圧されて圧力が上昇し、ノズル４１からインク滴が吐出される。
その後、インク滴吐出の終了に伴い、加圧液室２２内のインク圧力が低減し、インクの流れの慣性と駆動パルスの放電過程によって加圧液室２２内に負圧が発生してインク充填行程へ移行する。このとき、インクタンクから供給されたインクは共通液室１２に流入し、共通液室１２からインク流入口６３を経て流体抵抗部２１を通り、加圧液室２２内に充填される。
流体抵抗部２１は、吐出後の残留圧力振動の減衰に効果がある反面、表面張力による再充填（リフィル）に対して抵抗になる。流体抵抗部を適宜に選択することで、残留圧力の減衰とリフィル時間のバランスが取れ、次のインク滴吐出動作に移行するまでの時間（駆動周期）を短くできる。
【００４０】
図６に記載のノズル４１は、液室内のインクをノズルから吐出させるノズル板１において、前記ノズル４１は、その径が、前記液室内のインクが流入するインク流入側から当該流入したインクを吐出させるインク吐出側へと小さくなるとともに、その断面形状が、曲線状に形成されており、滑らかな曲線状（ラウンド形状）であることにより、小滴を安定して吐出することができる。
このようなノズルについては、例えば、特開２００３−８０７１６号公報を参照することができる。
【００４１】
＜インクカートリッジ＞
本発明で用いられるインクカートリッジについて、図７及び図８を参照して説明する。図７はインクカートリッジの一例を示す図であり、図８は図７のインクカートリッジ２００のケース（外装）も含めた図である。
図７に示すように、インクをインク注入口２４２からインク袋２４１内に充填し、排気した後、該インク注入口２４２を融着により閉じる。使用時にはゴム部材からなるインク排出口２４３に装置本体の針を刺して装置に供給する。インク袋２４１は透気性のないアルミニウムラミネートフィルム等の包装部材により形成されている。インク袋２４１は、図８に示すように、通常、プラスチック製のカートリッジケース２４４内に収容され、各種インクジェット記録装置に着脱可能に装着して用いられるようになっている。
インクカートリッジは、インクジェット記録装置に着脱可能に装着して用いることができるようにする。
【００４２】
＜インク＞
本発明で使用するインク（インクジェット記録用インク、水性染料インク）は、水溶性染料を含有し、有機溶剤、及び水を含有することが好ましく、更に必要に応じてその他の成分を含有する。
【００４３】
−水溶性染料−
インクの着色剤として水溶性染料を用いると、鮮やかな色相を得ることができ、記録用メディアの光沢性を維持した画像が得られる。ここで、前記「水溶性」とは、水に染料固形分として１質量％以上溶解することを意味する。
また、プロセスカラーであるシアン、マゼンタ、イエロー、ブラックのインクに耐候性が高い水溶性染料を用いることにより、画像の耐久性を高めることができる。このような高耐候性の水溶性染料としては、例えば、次の文献に記載されたものなどが挙げられる。
・特開２００３−１９２９３０号公報
・特開２００５−００８８６８号公報
・特開２００７−２２４２７４号公報の段落［００１６］〜［０１１８］、［０１３２］〜［０２３１］
・特開２００９−０６２５１５号公報の段落［００２５］〜［０１３０］、［０１５２］〜［０１８２］、［０１８９］〜［０２５９］
・特開２０１２−１９３３３２号公報の段落［０２８９］〜［０３０５］
・特許第４７８３５８１号公報の段落［００７６］〜［００８７］
・国際公開第２００６／０７５７０６号パンフレット
・国際公開第２００９／０６０６５４号パンフレット
【００４４】
また、前記水溶性染料以外に、以下の水溶性染料を各色の補色として添加することも可能である。
・酸性染料及び食用染料としては、例えば、Ｃ．Ｉ．アシッド・イエロー１７、２３、４２、４４、７９、１４２；Ｃ．Ｉ．アシッド・レッド１、８、１３、１４、１８、２６、２７、３５、３７、４２、５２、８２、８７、８９、９２、９７、１０６、１１１、１１４、１１５、１３４、１８６、２４９、２５４、２８９；Ｃ．Ｉ．アシッド・ブルー９、２９、４５、９２、２４９；Ｃ．Ｉ．アシッド・ブラック１、２、７、２４、２６、９４；Ｃ．Ｉ．フード・イエロー３、４；Ｃ．Ｉ．フード・レッド７、９、１４；Ｃ．Ｉ．フード・ブラック１、２などが挙げられる。
【００４５】
・直接性染料としては、例えば、Ｃ．Ｉ．ダイレクト・イエロー１、１２、２４、２６、３３、４４、５０、１２０、１３２、１４２、１４４、８６；Ｃ．Ｉ．ダイレクト・レッド１、４、９、１３、１７、２０、２８、３１、３９、８０、８１、８３、８９、２２５、２２７；Ｃ．Ｉ．ダイレクト・ブルー１、２、６、１５、２２、２５、７１、７６、７９、８６、８７、９０、９８、１６３、１６５、１９９、２０２；Ｃ．Ｉ．ダイレクト・ブラック１９、２２、３２、３８、５１、５６、７１、７４、７５、７７、１５４、１６８、１７１などが挙げられる。
【００４６】
・塩基性染料としては、例えば、Ｃ．Ｉ．ベーシック・イエロー１、２、１１、１３、１４、１５、１９、２１、２３、２４、２５、２８、２９、３２、３６、４０、４１、４５、４９、５１、５３、６３、４６５、６７、７０、７３、７７、８７、９１；Ｃ．Ｉ．ベーシック・レッド２、１２、１３、１４、１５、１８、２２、２３、２４、２７、２９、３５、３６、３８、３９、４６、４９、５１、５２、５４、５９、６８、６９、７０、７３、７８、８２、１０２、１０４、１０９、１１２；Ｃ．Ｉ．ベーシック・ブルー１、３、５、７、９、２１、２２、２６、３５、４１、４５、４７、５４、６２、６５、６６、６７、６９、７５、７７、７８、８９、９２、９３、１０５、１１７、１２０、１２２、１２４、１２９、１３７、１４１、１４７、１５５；Ｃ．Ｉ．ベーシック・ブラック２、８などが挙げられる。
【００４７】
・反応性染料としては、例えば、Ｃ．Ｉ．リアクティブ・ブラック３、４、７、１１、１２、１７；Ｃ．Ｉ．リアクティブ・イエロー１、５、１１、１３、１４、２０、２１、２２、２５、４０、４７、５１、５５、６５、６７；Ｃ．Ｉ．リアクティブ・レッド１、１４、１７、２５、２６、３２、３７、４４、４６、５５、６０、６６、７４、７９、９６、９７；Ｃ．Ｉ．リアクティブ・ブルー１、２、７、１４、１５、２３、３２、３５、
３８、４１、６３、８０、９５などが挙げられる。
【００４８】
また、中間色相のインクに用いる水溶性染料としては、一般に市販されているイエローからオレンジ、レッドまでの水溶性染料を単独で又は混合して使用することができる。
前記中間色相のインクに用いる水溶性染料としては、例えば、Ｃ．Ｉ．Ｄｉｒｅｃｔ  Ｏｒａｎｇｅ６、８、１０、２６、２９、３９、４１、４９、５１、６２、１０２；Ｃ．Ｉ．Ａｃｉｄ  Ｏｒａｎｇｅ７、８、１０、３３、５６、６４；Ｃ．Ｉ．Ｆｏｏｄ  Ｙｅｌｌｏｗ３、４、５などが挙げられる。これらの中でも、色相と発色面から、Ｃ．Ｉ．Ａｃｉｄ  Ｏｒａｎｇｅ３３、Ｃ．Ｉ．Ｆｏｏｄ  Ｙｅｌｌｏｗ５が好ましい。
【００４９】
前記水溶性染料の含有量（２種以上を用いる場合には合計含有量）は、インク全量に対して、１質量％以上１０質量％以下が好ましく、２質量％以上６質量％以下がより好ましい。前記含有量が前記範囲であると、着色力があり、耐光性や耐オゾン性も良好で、染料が析出することもなく、インクジェットにおける吐出安定性が良好である。更に、含有量が２質量％以上６質量％以下であると、写真での粒状感が向上するのでより好ましい。
【００５０】
−有機溶剤−
前記有機溶剤としては、例えば、多価アルコール類、多価アルコールアルキルエーテル類、多価アルコールアリールエーテル類、含窒素複素環化合物、アミド類、アミン類、含硫黄化合物類、プロピレンカーボネート、炭酸エチレンなどが挙げられる。
前記有機溶剤としては、温度２３℃、相対湿度８０％環境下での平衡水分量が３０質量％以上の多価アルコール類が好ましい。その具体例としては、１，２，３−ブタントリオール（平衡水分量：３８質量％）、１，２，４−ブタントリオール（平衡水分量：４１質量％）、グリセリン（平衡水分量：４９質量％）、ジグリセリン（平衡水分量：３８質量％）、トリエチレングリコール（平衡水分量：３９質量％）、テトラエチレングリコール（平衡水分量：３７質量％）、ジエチレングリコール（平衡水分量：４３質量％）、１，３−ブタンジオール（平衡水分量：３５質量％）などが挙げられる。これらは、１種単独で使用してもよいし、２種以上を併用してもよい。これらの中でも、水分を含んだ際に低粘度化する点から、グリセリン、１，３−ブタンジオールが好ましい。
前記有機溶剤の含有量は、インク全量に対して、３０質量％以上６０質量％以下が好ましく、３５質量％以上５５質量％以下がより好ましい。前記含有量が、３０質量％以上であれば、吐出安定性確保やインク吐出装置での廃インク固着防止に優れる。また、前記含有量が、６０質量％以下であると、染料の溶解性が良好であり、染料の析出がなく吐出性が良好であり、紙面上での乾燥性に優れ、光沢紙上の色安定が良好である。
【００５１】
更に必要に応じて、２３℃、相対湿度８０％環境下の平衡水分量が３０質量％未満の有機溶剤を併用することができる。２３℃、相対湿度８０％環境下の平衡水分量が３０質量％未満の有機溶剤としては、例えば、多価アルコール類、多価アルコールアルキルエーテル類、多価アルコールアリールエーテル類、環状エーテル類、アミン類、アミド類、含硫黄化合物類、プロピレンカーボネート、炭酸エチレンなどが挙げられる。
２３℃、相対湿度８０％環境下の平衡水分量が３０質量％未満の有機溶剤の含有量は、インク全量に対して、３０質量％以下であることが好ましい。
【００５２】
前記多価アルコール類としては、例えば、エチレングリコール、ポリエチレングリコール、プロピレングリコール、ジプロピレングリコール、トリプロピレングリコール、ポリプロピレングリコール、３−メチル−１，３−ブタンジオール、１，５−ペンタンジオール、２−メチル−２，４−ペンタンジオール、ヘキシレングリコール、１，６−ヘキサンジオール、１，２，６−ヘキサントリオール、トリメチロールエタン、トリメチロールプロパン、３−メチル−１，３−ヘキサンジオール、プロピルプロピレンジグリコールなどが挙げられる。
前記多価アルコールアルキルエーテル類としては、例えば、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、エチレングリコールモノ−２−エチルヘキシルエーテル、プロピレングリコールモノエチルエーテル、トリエチレングリコールジメチルエーテルなどが挙げられる。
前記多価アルコールアリールエーテル類としては、例えば、エチレングリコールモノフェニルエーテル、エチレングリコールモノベンジルエーテルなどが挙げられる。
前記環状エーテル類としては、例えば、エポキシ類、オキセタン類、テトラヒドロフラン類、テトラヒドロピラン類、クラウンエーテルなどが挙げられる。
【００５３】
前記アミン類としては、例えば、モノエタノールアミン、ジエタノールアミン、トリエタノールアミン、Ｎ，Ｎ−ジメチルモノエタノールアミン、Ｎ−メチルジエタノールアミン、Ｎ−メチルエタノールアミン、Ｎ−フェニルエタノールアミン、３−アミノプロピルジエチルアミンなどが挙げられる。
前記アミド化合物類としては、例えば、２−ピロリドン、Ｎ−メチル−２−ピロリドン、１，３−ジメチル−２−イミダゾリジノン、ε−カプロラクタム、γ−ブチロラクトン、β−メトキシ−Ｎ，Ｎ−ジメチルプロピオンアミド、β−ブトキシ−Ｎ，Ｎ−ジメチルプロピオンアミドなどが挙げられる。アミド化合物は染料を可溶化する作用を持ち、インク乾燥時の結晶析出を抑制する効果がある。なお、ホルムアミド、Ｎ−メチルホルムアミド、Ｎ，Ｎ−ジメチルホルムアミド、Ｎ，Ｎ−ジエチルホルムアミドもアミド化合物として存在するが、有害性が高く使用することは好ましくない。
前記含硫黄化合物類としては、例えば、ジメチルスルホキシド、スルホラン、チオジグリコールなどが挙げられる。
【００５４】
−水−
インクにおける水の含有量は、特に制限はなく、目的に応じて適宜選択することができるが、インクの乾燥性及び吐出信頼性の点から、１０質量％以上９０質量％以下が好ましく、２０質量％以上６０質量％以下がより好ましい。
【００５５】
−その他の成分−
前記その他の成分としては、特に制限はなく、目的に応じて適宜選択することができ、例えば、界面活性剤、ｐＨ調整剤、防腐防黴剤、キレート試薬、防錆剤、酸化防止剤、紫外線吸収剤、酸素吸収剤、光安定化剤、水溶性樹脂などが挙げられる。
【００５６】
−−界面活性剤−−
界面活性剤としては、シリコーン系界面活性剤、フッ素系界面活性剤、両性界面活性剤、ノニオン系界面活性剤、及びアニオン系界面活性剤のいずれも使用可能である。
【００５７】
シリコーン系界面活性剤としては、特に制限はなく、目的に応じて適宜選択することができる。これらの中でも、高ｐＨでも分解しないものが好ましく、例えば、側鎖変性ポリジメチルシロキサン、両末端変性ポリジメチルシロキサン、片末端変性ポリジメチルシロキサン、側鎖両末端変性ポリジメチルシロキサン等が挙げられ、変性基としてポリオキシエチレン基、ポリオキシエチレンポリオキシプロピレン基を有するものが、水系界面活性剤として良好な性質を示すので特に好ましい。また、前記シリコーン系界面活性剤として、ポリエーテル変性シリコーン系界面活性剤を用いることもでき、例えば、ポリアルキレンオキシド構造をジメチルシロキサンのＳｉ部側鎖に導入した化合物等が挙げられる。
【００５８】
フッ素系界面活性剤としては、例えば、パーフルオロアルキルスルホン酸化合物、パーフルオロアルキルカルボン酸化合物、パーフルオロアルキルリン酸エステル化合物、パーフルオロアルキルエチレンオキサイド付加物及びパーフルオロアルキルエーテル基を側鎖に有するポリオキシアルキレンエーテルポリマー化合物が、起泡性が小さいので特に好ましい。前記パーフルオロアルキルスルホン酸化合物としては、例えば、パーフルオロアルキルスルホン酸、パーフルオロアルキルスルホン酸塩等が挙げられる。前記パーフルオロアルキルカルボン酸化合物としては、例えば、パーフルオロアルキルカルボン酸、パーフルオロアルキルカルボン酸塩等が挙げられる。前記パーフルオロアルキルエーテル基を側鎖に有するポリオキシアルキレンエーテルポリマー化合物としては、パーフルオロアルキルエーテル基を側鎖に有するポリオキシアルキレンエーテルポリマーの硫酸エステル塩、パーフルオロアルキルエーテル基を側鎖に有するポリオキシアルキレンエーテルポリマーの塩等が挙げられる。これらフッ素系界面活性剤における塩の対イオンとしては、Ｌｉ、Ｎａ、Ｋ、ＮＨ４、ＮＨ３ＣＨ２ＣＨ２ＯＨ、ＮＨ２（ＣＨ２ＣＨ２ＯＨ）２、ＮＨ（ＣＨ２ＣＨ２ＯＨ）３等が挙げられる。
【００５９】
両性界面活性剤としては、例えば、ラウリルアミノプロピオン酸塩、ラウリルジメチルベタイン、ステアリルジメチルベタイン、ラウリルジヒドロキシエチルベタインなどが挙げられる。
【００６０】
ノニオン系界面活性剤としては、例えば、ポリオキシエチレンアルキルフェニルエーテル、ポリオキシエチレンアルキルエステル、ポリオキシエチレンアルキルアミン、ポリオキシエチレンアルキルアミド、ポリオキシエチレンプロピレンブロックポリマー、ソルビタン脂肪酸エステル、ポリオキシエチレンソルビタン脂肪酸エステル、アセチレンアルコールのエチレンオキサイド付加物などが挙げられる。
【００６１】
アニオン系界面活性剤としては、例えば、ポリオキシエチレンアルキルエーテル酢酸塩、ドデシルベンゼンスルホン酸塩、ラウリル酸塩、ポリオキシエチレンアルキルエーテルサルフェートの塩、などが挙げられる。
前記界面活性剤は、１種を単独で用いても、２種以上を併用してもよい。
【００６２】
前記シリコーン系界面活性剤としては、特に制限はなく、目的に応じて適宜選択することができるが、例えば、側鎖変性ポリジメチルシロキサン、両末端変性ポリジメチルシロキサン、片末端変性ポリジメチルシロキサン、側鎖両末端変性ポリジメチルシロキサンなどが挙げられ、変性基としてポリオキシエチレン基、ポリオキシエチレンポリオキシプロピレン基を有するポリエーテル変性シリコーン系界面活性剤が水系界面活性剤として良好な性質を示すので特に好ましい。
このような界面活性剤としては、適宜合成したものを使用してもよいし、市販品を使用してもよい。市販品としては、例えば、ビックケミー株式会社、信越化学工業株式会社、東レ・ダウコーニング・シリコーン株式会社、日本エマルジョン株式会社、共栄社化学などから入手できる。
上記のポリエーテル変性シリコーン系界面活性剤としては特に制限はなく、目的に応じて適宜選択することができ、例えば、一般式（Ｓ−１）式で表わされる、ポリアルキレンオキシド構造をジメチルポリシロキサンのＳｉ部側鎖に導入したものなどが挙げられる。
【００６３】
［一般式（Ｓ−１）］
【化１】
2017126611.tif 000002
（但し、前記一般式（Ｓ−１）式中、ｍ、ｎ、ａ、及びｂは整数を表す。Ｒ及びＲ′はアルキル基、アルキレン基を表す。）
【００６４】
上記のポリエーテル変性シリコーン系界面活性剤としては、市販品を用いることができ、例えば、ＫＦ−６１８、ＫＦ−６４２、ＫＦ−６４３（信越化学工業株式会社）、ＥＭＡＬＥＸ−ＳＳ−５６０２、ＳＳ−１９０６ＥＸ（日本エマルジョン株式会社）、ＦＺ−２１０５、ＦＺ−２１１８、ＦＺ−２１５４、ＦＺ−２１６１、ＦＺ−２１６２、ＦＺ−２１６３、ＦＺ−２１６４（東レ・ダウコーニング・シリコーン株式会社）、ＢＹＫ−３３、ＢＹＫ−３８７（ビックケミー株式会社）、ＴＳＦ４４４０、ＴＳＦ４４５２、ＴＳＦ４４５３（東芝シリコーン株式会社）などが挙げられる。これらは、１種単独で使用してもよいし、２種以上を併用してもよい。
【００６５】
インク中の界面活性剤の含有量は、特に制限はなく、目的に応じて適宜選択することができるが、濡れ性、吐出安定性に優れ、画像品質が向上する点から、０．００１質量％以上５質量％以下が好ましく、０．０５質量％以上５質量％以下がより好ましい。
【００６６】
−−防腐防黴剤−−
防腐防黴剤としては、特に制限はなく、例えば、１，２−ベンズイソチアゾリン−３−オンなどが挙げられる。
【００６７】
−−防錆剤−−
防錆剤としては、特に制限はなく、例えば、酸性亜硫酸塩、チオ硫酸ナトリウムなどが挙げられる。
【００６８】
−−ｐＨ調整剤−−
ｐＨ調整剤としては、ｐＨを７以上に調整することが可能であれば、特に制限はなく、ジエタノールアミン、トリエタノールアミン等のアミンなどが挙げられる。
【００６９】
−−キレート試薬−−
キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等が挙げられる。
【００７０】
−−酸化防止剤−−
酸化防止剤としては、例えば、フェノール系酸化防止剤（ヒンダードフェノール系酸化防止剤を含む）、アミン系酸化防止剤、硫黄系酸化防止剤、りん系酸化防止剤などが挙げられる。
【００７１】
−−紫外線吸収剤−−
紫外線吸収剤としては、例えば、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤などが挙げられる。
【００７２】
−−水分散性樹脂−−
インクには水分散性樹脂を添加してもよい。前記水分散性樹脂としては、造膜性（画像形成性）に優れ且つ高撥水性、高耐水性、高耐候性を備えたものが、高耐水性で高画像濃度（高発色性）の画像記録に有用であり、例えば、縮合系合成樹脂、付加系合成樹脂、天然高分子化合物などが挙げられる。
前記水分散性樹脂の粒径は分散液の粘度と関係しており、組成が同じものでは粒径が小さくなるほど同一固形分での粘度が大きくなる。インク化した時に過剰な高粘度にならないためにも水分散性樹脂の体積平均粒子径は５０ｎｍ以上が望ましい。また、体積平均粒径が数十μｍになるとインクジェットヘッドのノズル口より大きくなるため使用できない。ノズル口より小さくても粒子径の大きな粒子がインク中に存在すると吐出性を悪化させるため、体積平均粒子径は５００ｎｍ以下が好ましく、１５０ｎｍ以下がより好ましい。
【００７３】
前記水分散性樹脂は、着色剤を紙面に定着させる機能を有し、常温で被膜化して着色剤の定着性を向上させることが望まれている。そのため、最低造膜温度（ＭＦＴ）が常温以下であることが好ましく、２０℃以下であることがより好ましい。しかし、ガラス転移点が−４０℃以下になると、樹脂皮膜の粘稠性が強くなり、印字物にタックが生じるため、ガラス転移点が−３０℃以上であることが望ましい。
このような水分散性樹脂を用いると、画像の定着性、耐水性、耐ガス性を向上させることができるが、記録用メディアによっては水分散性樹脂が被膜化して光沢性を変化させてしまう。また多量に添加すると、インクジェットヘッドのメニスカスの乾燥時に被膜を形成してしまう。したがって、インクへの添加量は、樹脂固形分で５質量％以下とする。
【００７４】
＜インクの物性＞
インクの物性は、特に制限はなく、目的に応じて適宜選択することができるが、例えば、粘度、静的表面張力などが以下の範囲であることが好ましい。
インクの粘度は、２５℃で、５ｍＰａ・ｓ以上１２ｍＰａ・ｓ以下であり、６ｍＰａ・ｓ以上１０ｍＰａ・ｓ以下が好ましい。インク粘度が５ｍＰａ・ｓ以上であると、吐出時のインクの残留振動が起こりにくく、駆動波形による吐出後の振動抑制を行いやすくなる。その結果、短時間で次の吐出ができるようになり高速印字に適するようになる。一方、インク粘度を１２ｍＰａ・ｓ以下に抑えると吐出性を安定させやすくなる。インク粘度は使用環境に応じて変化するため、使用想定範囲でインク粘度が上記範囲を満たすことが好ましい。
インクの粘度は、例えば、粘度計（ＲＥ−５５０Ｌ、東機産業株式会社製）を使用し、２５℃に調温することにより測定することができる。
インクの静的表面張力は、２５℃で、３０ｍＮ／ｍ以上４５ｍＮ／ｍ以下が好ましい。静的表面張力がこの範囲にあれば、安定した液滴の形成が可能になる。
インクの静的表面張力は、例えば、全自動表面張力計（ＣＢＶＰ−Ｚ、協和界面科学株式会社製）を用いて、２５℃で測定することができる。
【００７５】
＜インクの製造方法＞
前記インクは、水溶性染料、有機溶剤、水、及び必要に応じてその他の成分を、水性媒体中に分散又は溶解させ、適宜攪拌混合して製造する。攪拌混合は、例えば、サンドミル、ホモジナイザー、ボールミル、ペイントシャイカー、超音波分散機等により行うことができ、通常の攪拌羽を用いた攪拌機、マグネチックスターラー、高速の分散機等で行うことができる。
【００７６】
＜記録用メディア＞
本発明が適用可能な記録用メディアとしては、特に制限はなく、目的に応じて適宜選択することができ、例えば、普通紙、印刷用塗工紙、光沢紙、特殊紙、布、フィルム、ＯＨＰシートなどが挙げられる。これらは１種を単独で使用しても２種以上を併用してもよい。
本発明によれば、光沢紙や、写真用塗工紙などの、光沢系メディアに用いた場合にも、粒状感のない画像を得ることができる。記録用メディアとしては、インク受容層の上に光沢層を有する記録媒体を用いることが好ましく、光沢系メディア、すなわち２０゜及び６０゜のグロス値が１０以上である記録媒体を用いることが好ましい。
前記光沢系メディアとしては、例えば、光沢紙クリスピア（セイコーエプソン株式会社製）２０°光沢：５１．３、６０°光沢：６５．０、その他、ＰＭ写真用紙（セイコーエプソン株式会社製）、又はスーパーファイン専用光沢フィルム（セイコーエプソン株式会社製）などを挙げることができる。
粒状感は、視覚的にドットを視認できないことに起因する結果と、記録用メディアの表面状態から受ける印象による結果の両方により認識されると考えられる。視覚的にドットを視認できない点については、ドットが小さくなること、つまり、ノズル径を制御することによる滴量や、インク、メディアに起因する滲みの発生有無の結果と考えられる。
一方、記録用メディアの表面状態から受ける印象については、光沢系メディアを用いることにより、ドットの平滑性が得られるだけでなく、形成されるドットの形状が真円に近く、しかも径が小さく締まった形状となるため、一滴あたりのドットが視認されにくくなる。ドットあたりの画像濃度は上がるため識別性は上がるが、ドット径が小さくなるためドットは視認されにくくなり、粒状感のない画像を得ることができる。
【００７７】
本発明のインクジェット記録方法の一態様として、記録メディアとして、２０゜及び６０゜のグロス値が１０以上である記録メディアを用い、次の要件（１）〜（４）を満たすインクジェット記録方法が挙げられる。
（１）インクを吐出させて画像を記録するインク吐出工程を有する。
（２）前記インク吐出工程で用いるインクジェットヘッドのノズル径が１７μｍ以上１９μｍ以下である。
（３）前記インクジェットヘッドのノズル板表面に撥インク層を有する。
（４）前記インクとして、水溶性染料を含有し、２５℃における粘度が５ｍＰａ・ｓ以上１２ｍＰａ・ｓ以下の水性染料インクを用いる。
【００７８】
＜記録物＞
本発明のインクジェット記録装置及びインクジェット記録方法によって得られる記録物は、高画質で滲みがなく、光沢性に優れており、各種の印字乃至画像が記録された資料などとして各種用途に好適に使用することができる。
本発明の用語における、画像形成、記録、印字、印刷等は、いずれも同義語とする。インク吐出、インク飛翔は、同義語とする。
【実施例】
【００７９】
以下、本発明の実施例を説明するが、本発明は、これらの実施例に何ら限定されるものではない。【００８０】
（顔料分散液の調製例）
−シアン顔料分散液の調製−
下記処方における界面活性剤をイオン交換水に溶解し、顔料を混合して充分に湿潤したところで、湿式分散機（ダイノーミル  ＫＤＬ  Ａ型、ＷＡＢ社製）に直径０．５ｍｍのジルコニアビーズを充填し、２,０００ｒｐｍで２時間分散を行い、シアン顔料分散液を得た。このシアン顔料分散液中の顔料の累積５０％粒子径（Ｄ５０）を測定したところ、７８ｎｍであった。なお、前記累積５０％粒子径（Ｄ５０）の測定には、粒度分布測定装置（日機装株式会社製、ナノトラックＵＰＡ−ＥＸ１５０）を用いた。【００８１】
＜顔料分散液処方＞
・フタロシアニン顔料（Ｃ．Ｉ．ピグメントブルー１５：３、大日精化工業株式会社製）：３０．０質量部
・ポリオキシエチレンスチレンフェニルエーテル（ノニオン系界面活性剤、第一工業製薬株式会社製、ノイゲンＥＡ−１７７、ＨＬＢ値＝１５．７）：１０．０質量部
・イオン交換水：６０．０質量部【００８２】
（インクの調製例１〜１１）
表１−１及び表１−２の調製例１〜１１の各欄に示す材料を用いて、以下の手順で各インクを調製した。表中の数値は質量％である。染料及び顔料についてはインク中の固形分の割合を示しており、それ以外の材料については製品状態を示している。最下段の有機溶剤含有量の欄は、使用した有機溶剤の合計量を示している。
また、ディスパノールＴＯＣとエマルゲンＬＳ−１０６はノニオン系界面活性剤、Ｚｏｎｙｌ  ＦＳＯ−１００はフッ素系界面活性剤であり、プロキセルＬＶは防黴剤である。【００８３】
まず、有機溶剤、界面活性剤及び水を３０分間混合攪拌した後、染料水溶液、又は顔料分散液を添加し、合計１００質量％となるように残量の水を添加して３０分間撹拌した。その後、インクのｐＨを確認しながらトリエタノールアミンを添加して攪拌しｐＨを９に調整した。次いで、平均孔径０．２μｍのセルロースアセテートメンブランフィルターを用いて加圧濾過し、粗大粒子を除去して各インクを得た。【００８４】
【表１−１】
2017126611.tif 000003
【００８５】
【表１−２】
2017126611.tif 000004
【００８６】
前記各インクについて、以下のようにして、特性を評価した。結果を表２に示す。【００８７】
＜粘度の測定＞
Ｒ型粘度計（ＲＥ−５５０Ｌ、東機産業株式会社製）を用いて、２５℃でインクの粘度を測定した。【００８８】
＜静的表面張力の測定＞
全自動表面張力計（ＣＢＶＰ−Ｚ、協和界面科学株式会社製）を用いて、２５℃でインクの静的表面張力を測定した。【００８９】
【表２】
2017126611.tif 000005
【００９０】
（実施例１〜１０、及び比較例１〜５）
調製例１〜１１の各インクを、図７〜図８に示すインクカートリッジに充填し、図１〜図２に示す構造のインクジェットプリンタ（株式会社リコー製、ＩＰＳｉＯ  Ｇ７０７）に対し、表３に示すようにノズル径を変化させて作製したインクジェットヘッドを、表３に示すように組合せてセットし、実施例１〜１０及び比較例１〜５の各プリンタを作製した。
インクジェットヘッドは、縦４０ｍｍ×横２３ｍｍ、平均厚み６４０μｍのニッケル製のノズル基板に、平均厚み１μｍの撥インク層（シリコーン樹脂）が形成されている。
前記ノズル基板には、表３に示すノズル径のノズル孔が１９２個配列したノズル孔列が２列平行に設けられている。列内のノズル孔は、隣接するノズル孔間のピッチが１５０ｄｐｉ相当の距離となるように配置されるとともに、列間ではノズル孔位置が半ピッチ（３００ｄｐｉ）ずれて配置され、２列のノズル孔列によりノズル孔は千鳥配置となっている。
ノズル板としては、図６に示すとおり、液室内のインクをノズル４１から吐出させるノズル板におけるノズルの径が、液室内のインクが流入するインク流入側から当該流入したインクを吐出させるインク吐出側へと小さくなると共に、ノズルの断面形状が、滑らかなラウンド形状に形成されているノズル板を用いた。【００９１】
【表３】
2017126611.tif 000006
【００９２】
上記実施例及び比較例の各プリンタを用い、インクジェットヘッドの駆動周波数を５ｋＨｚとし、インク液滴の大きさを１ｐＬに調整して、以下のようにして、連続吐出性及び間欠吐出性を調べた。【００９３】
（１）連続吐出性評価
プリンタの主走査方向の途中でヘッドを固定し、吐出状態を観察できるようにカメラを設置した。この状態で１０分間連続吐出を実施し、ヘッドの先端から１ｍｍの距離における着弾位置のずれについて、次の基準で評価した。結果を表４に示す。
［評価基準］
Ａ：初期とのずれがない
Ｂ：初期とのずれが１５μｍ以下である
Ｃ：初期とのずれが１５μｍよりも大きい【００９４】
（２）間欠吐出性評価
インクを吐出させずに、プリンタの主走査方向にヘッドを所定回数往復（空スキャン）させた後、前記（１）の場合と同じ状態で光沢紙クリスピア（セイコーエプソン株式会社製）（２０°光沢：５１．３、６０°光沢：６５．０）上にインク滴を印字し、正常状態からずれが生じる空スキャン回数を次の基準で評価した。結果を表４に示す。
［評価基準］
Ａ：正常吐出する空スキャン回数が、３０回以上である
Ｂ：正常吐出する空スキャン回数が、１０回以上３０回未満である
Ｃ：正常吐出する空スキャン回数が、１０回未満である【００９５】
（３）インク付着量評価
上記実施例及び比較例の各プリンタを用い、インクジェットヘッドの駆動周波数を５ｋＨｚとし、小滴の滴量が０．５ｐｌから２．０ｐｌの間で安定吐出できるように波形をセットして、安定した大滴波形にて１２００ｄｐｉ×１２００ｄｐｉのベタ画像でスーパーファイン紙（セイコーエプソン株式会社製）上に印字し、付着したインク重量を次の基準で評価した。
結果を表４に示す。
［評価基準］
Ａ：インク付着量が８ｍｇ／ｍ２以上
Ｂ：インク付着量が６ｍｇ／ｍ２以上８ｍｇ／ｍ２未満
Ｃ：インク付着量が６ｍｇ／ｍ２未満【００９６】
（４）粒状感評価
上記実施例及び比較例の各プリンタを用い、インクジェットヘッドの駆動周波数を５ｋＨｚとし、小滴の滴量が０．５ｐｌから２．０ｐｌの間で安定吐出できるように波形をセットして、安定した小滴波形にて１２００ｄｐｉ×１２００ｄｐｉで記録デューティが５％のベタ画像を光沢紙クリスピア（セイコーエプソン株式会社製）上に印字し、得られた画像を眼前１０ｃｍ、室内光下、目視で確認して、次の基準で評価した。結果を表４に示す。
［評価基準］
Ａ：画像に粒子が見られず、ざらつきが認められず、粒状感がなかった
Ｂ：画像に粒子が見られず、ややざらつきが感じられた
Ｃ：画像に粒子が見られ、ざらつきが認められ、粒状感があった【００９７】
【表４】
2017126611.tif 000007
【００９８】
表４の結果から判るように、実施例１〜６は特に好ましい例であり、吐出安定性が良好である。また、実施例７〜１０は表面張力が３０〜４５ｍＮ／ｍでないか又は有機溶剤の含有量が３０〜６０質量％でない例であり、実施例１〜６と比較すると若干吐出安定性が劣るが、実用可能なレベルである。
一方、比較例１〜５は、吐出安定性が実用に耐えないレベルであり、特に比較例５は、満足に吐出できず、「Ｃ」よりも更に悪かったため、表４には記載しなかった。【００９９】
本発明の態様は、例えば、以下のとおりである。
＜１＞  次の要件（１）〜（４）を満たすことを特徴とするインクジェット記録装置である。
（１）インク吐出手段を有する。
（２）前記インク吐出手段のインクジェットヘッドのノズル径が１７μｍ以上１９μｍ以下である。
（３）前記インクジェットヘッドのノズル板表面に撥インク層を有する。
（４）前記インクとして、水溶性染料を含有し、２５℃における粘度が５ｍＰａ・ｓ以上１２ｍＰａ・ｓ以下の水性染料インクを用いる。
＜２＞  前記撥インク層が、シリコーン系撥水材料を有する前記＜１＞に記載のインクジェット記録装置である。
＜３＞  前記ノズル板は、ノズルの径が液室内のインクが流入するインク流入側から当該流入したインクを吐出させるインク吐出側へと小さくなると共に、前記ノズルの断面形状が、曲線状に形成されている前記＜１＞から＜２＞のいずれかに記載のインクジェット記録装置である。
＜４＞  前記インクの２５℃における静的表面張力が３０ｍＮ／ｍ以上４５ｍＮ／ｍ以下である前記＜１＞から＜３＞のいずれかに記載のインクジェット記録装置である。
＜５＞  前記インクが有機溶剤を含有し、前記インク中の前記有機溶剤の含有量が、インク全量の３０質量％以上６０質量％以下である前記＜１＞から＜４＞のいずれかに記載のインクジェット記録装置である。
＜６＞  前記有機溶剤が、温度２３℃、相対湿度８０％環境下での平衡水分量が３０質量％以上の多価アルコールである前記＜５＞に記載のインクジェット記録装置である。
＜７＞  前記インクとして、ブラック、シアン、マゼンタ、及びイエローの４色のインクを用いる前記＜１＞から＜６＞のいずれかに記載のインクジェット記録装置である。
＜８＞  次の要件（１）〜（４）を満たすことを特徴とするインクジェット記録方法である。
（１）インクを吐出させて画像を記録するインク吐出工程を有する。
（２）前記インク吐出工程で用いるインクジェットヘッドのノズル径が１７μｍ以上１９μｍ以下である。
（３）前記インクジェットヘッドのノズル板表面に撥インク層を有する。
（４）前記インクとして、水溶性染料を含有し、２５℃における粘度が５ｍＰａ・ｓ以上１２ｍＰａ・ｓ以下の水性染料インクを用いる。
＜９＞  前記撥インク層が、シリコーン系撥水材料を有する前記＜８＞に記載のインクジェット記録方法である。
＜１０＞  前記ノズル板は、ノズルの径が液室内のインクが流入するインク流入側から当該流入したインクを吐出させるインク吐出側へと小さくなると共に、前記ノズルの断面形状が、曲線状に形成されている前記＜８＞から＜９＞のいずれかに記載のインクジェット記録方法である。
＜１１＞  前記インクの２５℃における静的表面張力が３０ｍＮ／ｍ以上４５ｍＮ／ｍ以下である前記＜８＞から＜１０＞のいずれかに記載のインクジェット記録方法である。
＜１２＞  前記インクが有機溶剤を含有し、前記インク中の前記有機溶剤の含有量が、インク全量の３０質量％以上６０質量％以下である前記＜８＞から＜１１＞のいずれかに記載のインクジェット記録方法である。
＜１３＞  前記有機溶剤が、温度２３℃、相対湿度８０％環境下での平衡水分量が３０質量％以上の多価アルコールである前記＜１２＞に記載のインクジェット記録方法である。
＜１４＞  前記インクが、ブラック、シアン、マゼンタ、及びイエローの４色のインクで構成される前記＜８＞から＜１３＞のいずれかに記載のインクジェット記録方法である。【０１００】
前記＜１＞から＜７＞のいずれかに記載のインクジェット記録装置、及び前記＜８＞から＜１４＞のいずれかに記載のインクジェット記録方法によると、従来における前記諸問題を解決し、前記本発明の目的を達成することができる。
【符号の説明】
【０１０１】
３０      ノズル板
３１      撥インク層
３２      ノズル板
３３      インク
４１      ノズル
７１      撥インク層
１３４      記録ヘッド
【図１】
2017126611.tif 000008
【図２】
2017126611.tif 000009
【図３】
2017126611.tif 000010
【図４】
2017126611.tif 000011
【図５】
2017126611.tif 000012
【図６】
2017126611.tif 000013
【図７】
2017126611.tif 000014
【図８】
2017126611.tif 000015
【国際調査報告】
2017126611.tif 000016
2017126611.tif 000017
2017126611.tif 000018
2017126611.tif 000019